상기 열 플 라즈 마 장치 ( 100 ) 를 이송 식 으로 작동 시켜 , Mg - Al 2 성분 계 합금 으로부터 복합 금속 분말 의 제조 를 시도 하 였 다 . 상기 진공 펌프 ( 140 ) 로 반응 챔버 ( 130 ) 의 공기 를 제거 하 고 , 고순 도 아르곤 가스 를 충 진시 켰 다 . 플 라즈 마 가스 압력 은 2 bar , 플라 즈 마 가스 유량 은 20 ℓ/ min , 음극 과 시료 와 의 거리 는 20 밀리미터 로 유지 하 였으며 , 전류 는 100 내지 200 A 로 서서히 증가 시켰 다 .